КЕРАМИЧЕСКАЯ МАССА ДЛЯ ПРОИЗВОДСТВА КИРПИЧА
CERAMIC MIXTURE FOR MAKING BRICKS

Изобретение относится к промышленности строительных материалов и касается составов керамических масс для производства кирпича.
Известны керамические массы для производства кирпича, включающие глину, кварцевый песок, выгорающую добавку (антрацит, коксовая мелочь, отходы угледобычи, опилки) [1].
Задача изобретения состоит в утилизации сельскохозяйственных отходов, интенсификации процесса обжига кирпича.
Технический результат достигается тем, что керамическая масса для производства кирпича, включающая глину, кварцевый песок, выгорающую добавку, в качестве выгорающей добавки содержит семена зерновых растений, пораженные грибковыми заболеваниями, при следующем соотношении компонентов, мас.%: глина 75,0-94,9; кварцевый песок 5,0-20,0; семена зерновых растений, пораженные грибковыми заболеваниями, 0,1-5,0.
Составы керамической массы для производства кирпича приведены в таблице.
2
2
3
2
3
3
Для приготовления керамической массы могут быть применены качественные кирпичные глины любых месторождений, например, глина Мало-Ступкинского месторождения, характеризующаяся следующим химическим составом, мас. %: SiO 52,0-75,1; AlO 12,67-21,94; FeO 2,7-6,44; CaO 1,76-7,07; MgO 1,08-5,42; SO 0,87; п.п.п. 3,01-4,2; сельскохозяйственные отходы - семена зерновых растений, пораженные грибковыми заболеваниями (не пригодные для посадки и употребления в качестве корма).
Керамическую массу приготавливают следующим образом.
Компоненты дозируют в требуемых количествах. Увлажняют и тщательно разминают глину, смешивают ее с кварцевым песком, семенами зерновых растений, пораженными грибковыми заболеваниями, и готовят керамическую массу. Влажность массы выбирают в пределах 18-26%. Из полученной керамической массы пластическим способом формуют кирпич, который сушат до влажности 1-6% и обжигают при температуре 960-1000°C.
Источник информации
1. Зорохович B.C., Шукуров Э.Д. Производство кирпича. Л.: Стройиздат, 1988. - С. 6.